(57)【特許請求の範囲】
【請求項１】
支持体及び該支持体上に形成された感光層を有する電子写真感光体において、該電子写真感光体の表面層が下記式（１）で示される構成単位を有するポリフェニレン樹脂を含有することを特徴とする電子写真感光体。
【化１】
0003684088.tif 000016
（式（１）中、Ｒ１乃至Ｒ５は、同一または異なって、水素原子、フッ素原子または置換もしくは無置換のアルキル基を示し、Ｒ６乃至Ｒ８は、同一または異なって、水素原子または置換もしくは無置換のアルキル基を示す。）
【請求項２】
前記式（１）中のＲ６乃至Ｒ８の全てが水素原子である請求項１に記載の電子写真感光体。
【請求項３】
前記式（１）中のＲ１乃至Ｒ８の全てが水素原子である請求項１に記載の電子写真感光体。
【請求項４】
前記ポリフェニレン樹脂が下記式（２）で示される構成単位を有する請求項１乃至３のいずれかに記載の電子写真感光体。
【化２】
0003684088.tif 000017
（式（２）中、Ｒ９乃至Ｒ１３は、同一または異なって、水素原子、フッ素原子または置換もしくは無置換のアルキル基を示し、Ｒ１４乃至Ｒ２０は、同一または異なって、水素原子または置換もしくは無置換のアルキル基を示し、ｍ及びｎは共重合比を示す。）
【請求項５】
前記式（２）中のＲ１４乃至Ｒ２０の全てが水素原子である請求項４に記載の電子写真感光体。
【請求項６】
前記式（２）中のＲ９乃至Ｒ２０の全てが水素原子である請求項４に記載の電子写真感光体。
【請求項７】
請求項１乃至６のいずれかに記載の電子写真感光体と、帯電手段、現像手段及びクリーニング手段からなる群より選ばれる少なくともひとつの手段とを一体に支持し、電子写真装置本体に着脱自在であることを特徴とするプロセスカートリッジ。
【請求項８】
請求項１乃至６のいずれかに記載の電子写真感光体、帯電手段、露光手段、現像手段及び転写手段を有することを特徴とする電子写真装置。
【発明の詳細な説明】
【０００１】
【発明の属する技術分野】
本発明は電子写真感光体、及び該電子写真感光体を有するプロセスカートリッジ及び電子写真装置に関し、詳しくは特定の樹脂を含有する表面層を有する電子写真感光体、及び該電子写真感光体を有するプロセスカートリッジ及び電子写真装置に関する。
【０００２】
【従来の技術】
近年、様々な有機光導電性化合物を含有する電子写真感光体（０ＰＣ感光体）の開発が盛んに行われている。例えば、米国特許３８３７８５１号公報にはトリアリールピラゾリンを含有する電荷輸送層を有する感光体が、また米国特許３８７１８８０号公報にはペリレン顔料の誘導体を含有する電荷発生層と３−プロピレンとホルムアルデヒドの縮合体を含有する電荷輸送層とを有する感光体が開示されている。
【０００３】
有機光導電性化合物はその化合物によって感光度を有する波長域が異なり、例えば、特開昭６１−２７２７５４号公報及び特開昭５６−１６７７５９号公報には可視領域に高い感度を有するアゾ顔料が開示されており、また特開昭５７−１９５７６号公報及び特開昭６１−２２８４５３号公報には赤外領域に高い感度を有する化合物が開示されている。
【０００４】
これらの材料のうち赤外領域に感度を示すものはレーザービームプリンターやＬＥＤプリンターに使用され、その需要頻度は高くなってきている。
【０００５】
一方、当然のことながら、電子写真感光体には適用される電子写真プロセスに応じた感度、電気的特性、機械的特性、更には光学的特性を備えていることが要求される。
【０００６】
特に、繰り返し使用される電子写真感光体の表面には、帯電、露光、現像、転写及びクリーニングなどの電気的及び機械的外力が直接何度も加えられるため、それらに対する耐久性が要求される。
【０００７】
具体的には帯電時に発生するオゾンや窒素酸化物による劣化や、放電やクリーニングによる表面の摩耗や傷といった電気的及び機械的劣化に対する耐久性が求められている。
【０００８】
中でも、ＯＰＣ感光体は、無機感光体に比較して、物質的に柔らかいものが多いため、機械的劣化に対する耐久性が特に望まれている。
【０００９】
更に、近年主流となりつつある特開昭５７−１７８２６号及び特開昭５８−４０５６６号公報に開示されるような電子写真感光体に接触配置された帯電部材に電圧を印加することによって電子写真感光体を帯電する接触帯電方式に特に顕著に生じる問題もある。接触帯電方式は、スコロトロンなどに比べ、オゾンの発生量が格段に少ない、スコロトロンが帯電器に流す電流の８０％前後がシールドに流れるのに対して、接触帯電はこの浪費分がなく非常に経済的である、などのメリットを持つ。
【００１０】
しかしながら、帯電部材が電子写真感光体に接触しているため、電子写真感光体にはより優れた機械的強度が要求される。
【００１１】
また、接触帯電も放電による帯電であるため、帯電安定性を向上させる目的で印加電圧として直流（ＤＣ）電圧に交流（ＡＣ）電圧を重畳させた電圧を用いることが提案されている。（特開昭６３−１４９６６８号公報）。
【００１２】
【発明が解決しようとする課題】
しかしながら、この帯電方式は、帯電安定性を向上することはできるが、ＡＣ電圧を用いるために電子写真感光体に流れる電流量は大幅に増大し、その結果、電子写真感光体の削れ量が増加し易くなる。
【００１３】
このように、電子写真感光体には、機械的強度のみならず電気的強度も要求されるようになってきた。
【００１４】
また、同時に、機械油や指脂などが付着すことにより生じるソルベントクラックに対する耐久性も要求されている。
【００１５】
本発明の目的は、優れた機械的耐久性、優れた電気的耐久性及び優れた耐ソルベントクラック性を有する電子写真感光体を提供することにある。
【００１６】
また、本発明の目的は、上記電子写真感光体を有するプロセスカートリッジ及び電子写真装置を提供することにある。
【００１７】
【課題を解決するための手段】
即ち、本発明は、支持体及び該支持体上に形成された感光層を有する電子写真感光体において、該電子写真感光体の表面層が下記式（１）で示される構成単位を有するポリフェニレン樹脂を含有することを特徴とする電子写真感光体である。
【化３】
0003684088.tif 000002
（式（１）中、Ｒ１乃至Ｒ５は、同一または異なって、水素原子、フッ素原子または置換もしくは無置換のアルキル基を示し、Ｒ６乃至Ｒ８は、同一または異なって、水素原子または置換もしくは無置換のアルキル基を示す。）
【００１８】
また、本発明は、上記電子写真感光体を有するプロセスカートリッジ及び電子写真装置である。
【００１９】
【発明の実施の形態】
本発明に用いられるポリフェニレン樹脂とは、重合体の主鎖が置換基として様々な有機基を有しても良いフェニレンを繰り返し構成単位とする樹脂である。
【００２０】
本発明に用いるポリフェニレン樹脂は、主鎖の構造がポリフェニレンン構造であるため、高い結晶性を有し、高分子膜を形成する際、剛直な構造となるため機械的強度が高く、また広い共役系を有しているため電気的にも強いものと考えられる。
【００２１】
本発明においては、電子写真特性及び溶解性の点で、ポリフェニレン樹脂が下記式（１）で示される構成単位を有することが好ましい。
【００２２】
【外３】
0003684088.tif 000003
（式中、Ｒ1 乃至Ｒ5 は同一または異なって、水素原子、フッ素原子または置換もしくは無置換のアルキル基を示し、Ｒ6 乃至Ｒ8 は同一または異なって、水素原子または置換もしくは無置換のアルキル基を示す。）
式（１）において、アルキル基としてはメチル基、エチル基、プロピル基、イソプロピル基、ブチル基、ターシャリーブチル基、ヘキシル基及びオクチル基などが挙げられる。アルキル基が有してもよい置換基としては、フッ素原子、メチル基、エチル基、プロピル基、イソプロピル基、ブチル基、ターシャリブチル基、ヘキシル基及びオクチル基などのアルキル基、フェニル基及びナフチル基などのアリール基が挙げられる。
【００２３】
なお、本発明においては、機械的強度の点で、Ｒ6 乃至Ｒ8 の、更には、Ｒ1 乃至Ｒ8 の全てが水素原子であることが好ましい。
【００２４】
また、本発明においては、ポリフェニレン樹脂が式（１）で示される構成単位を２種以上有していてもよい。
【００２５】
更に、本発明においては、ポリフェニレン樹脂が式（１）以外の構成単位を有していてもよい。この場合、式（１）で示される構成単位が全構成単位に対し２０ｍｏｌ％以上であることが好ましく、特には４０ｍｏｌ％以上であることが好ましい。
【００２６】
特に、本発明においては、溶解性の点で、ポリフェニレン樹脂が下記式（２）で示される構成単位を有することが好ましい。
【００２７】
【外４】
0003684088.tif 000004
（式中、Ｒ9 乃至Ｒ13は同一または異なって、水素原子、フッ素原子または置換もしくは無置換のアルキル基を示し、Ｒ14乃至Ｒ20は同一または異なって、水素原子または置換もしくは無置換のアルキル基を示し、ｍ及びｎは共重合比を示す。）
式（２）中、アルキル基及びアルキル基が有してもよい置換基としては式（１）と同様のものが挙げられる。
【００２８】
本発明においては、強度の点で、Ｒ14乃至Ｒ20の、更には、Ｒ9 乃至Ｒ20が全て水素原子であることが好ましい。また、ｍ：ｎは２０：８０〜８０：２０であることが好ましく、特には４０：６０〜６０：４０であることが好ましい。
【００２９】
本発明のポリフェニレン樹脂の重量平均分子量（Ｍｗ）は、１０，０００〜５００，０００であることが好ましい。
【００３０】
なお、本発明においては、ポリフェニレン樹脂を他の樹脂、例えば、ポリカーボネート樹脂やポリアリレート樹脂と混合して用いてもよい。この場合、本発明のポリフェニレン樹脂が樹脂全重量の２０重量％以上、特には６０重量％以上であることが好ましい。
【００３１】
以下に、本発明のポリフェニレン樹脂が有する構成単位の好ましい例を挙げるが、本発明はこれらの例に限定されるものではない。
【００３２】
【外５】
0003684088.tif 000005
【００３３】
【外６】
0003684088.tif 000006
【００３４】
【外７】
0003684088.tif 000007
【００３５】
これらの中では、構成単位例（１）及び（１３）が特に好ましい。
【００３６】
合成例１（構成単位例（１）を有するポリフェニレン樹脂の合成）
テトラヒドロフラン１０ｍｌ中に亜鉛粉末１．３ｇ（０．０２ｍｏｌ）を含む溶液に、テトラヒドロフラン３０ｍｌ中に２，５―ジクロロベンゾフェノン２．５ｇ（０．０１ｍｏｌ）を含む溶液をアルゴン下で加えた。
【００３７】
混合物を１時間撹拌後、この溶液にＮｉＣｌ2 ビピリジン０．０５ｇ（０．１８ｍｍｏｌ）を加え、２４時間還流した。放冷後、２００ｍｌのエタノールに反応液を注ぎ、沈殿物（合成したポリマー）を濾取した。乾燥後の収量は１．４ｇ（収率７７．７％）であった。
【００３８】
合成例２（構成単位例（１３）を有するポリフェニレン樹脂の合成）
テトラヒドロフラン２０ｍｌ中に亜鉛粉末２．６ｇ（０．０４ｍｏｌ）を含む溶液に、テトラヒドロフラン３０ｍｌ中に２，５―ジクロロベンゾフェノン２．５ｇ（０．０１ｍｏｌ）と１，４−ジクロロベンゼン１．５ｇ（０．０１ｍｏｌ）を含む溶液を、アルゴン下で加えた。
【００３９】
混合物を１時間撹拌後、この溶液にＮｉＣｌ2 ビピリジン０．１０ｇ（０．３６ｍｍｏｌ）を加え、２４時間還流した。放冷後、３００ｍｌのエタノールに反応液を注ぎ、沈殿物（合成したコポリマー）を濾取した。乾燥後の収量は２．２ｇ（収率８５．９％）であった。
【００４０】
上記以外の構成単位例を有するポリフェニレン樹脂も上記と同様の方法によって得ることができる。
【００４１】
本発明の電子写真感光体の表面層は、感光層である場合と感光層上の保護層である場合に大別される。
【００４２】
表面層が感光層である場合、感光層が電荷発生材料と電荷輸送材料を同一の層に含有する単一層型であるときには、その層が表面層である。
【００４３】
また、感光層が、電荷発生材料を含有する電荷発生層上に電荷輸送材料を含有する電荷輸送層を有する積層型である場合は、電荷輸送層が表面層であり、逆に電荷発生層が上層である場合には、電荷発生層が表面層である。
【００４４】
本発明においては、電荷輸送層が表面層であることが、電子写真特性の点から好ましい。
【００４５】
電荷輸送層は、電荷輸送材料とバインダー樹脂とを溶剤中に溶解した溶液を塗布し、乾燥することによって形成することができる。用いられる電荷輸送材料としては、トリアリールアミン系化合物、ヒドラゾン化合物、スチルベン化合物、ピラゾリン系化合物、オキサゾール系化合物、トリアリルメタン系化合物及びチアゾール系化合物などが挙げられる。バインダー樹脂としては、電荷輸送層が表面層である場合は、本発明のポリフェニレン樹脂が、表面層でない場合は、各種樹脂が挙げられる。電荷輸送材料とバインダー樹脂の割合は、重量比で１：０．５〜１：２であることが好ましい。また、電荷輸送層の膜厚は、５〜４０μｍであることが好ましく、１５〜３０μｍであることがより好ましい。
【００４６】
電荷発生層は、電荷発生材料を０．３〜４倍の重量のバインダー樹脂及び溶剤と共にホモジナイザー、超音波分散、ボールミル、振動ボールミル、サンドミル、アトライター、ロールミル及び液衝突型高速分散機などの方法でよく分散した分散液を塗布し、乾燥することによって形成することができる。用いられる電荷発生材料としては、セレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系などの各顔料が挙げられる。バインダー樹脂としては、電荷発生層が表面層の場合は、本発明のポリフェニレン樹脂が、表面層でない場合には、各種樹脂が挙げられる。また、電荷発生層の膜厚は、５μｍ以下であることが好ましく、０．１〜２μｍであることがより好ましい。
【００４７】
感光層が単一層型の場合は、上記電荷発生材料及び電荷輸送材料をバインダー樹脂に分散及び溶解した溶液を塗布し、乾燥することによって形成することができる。膜厚は、５〜４０μｍであることが好ましく、１５〜３０μｍであることがより好ましい。
【００４８】
保護層は、本願発明のポリフェニレン樹脂及び必要に応じて、有機物または無機物の抵抗制御剤を含有する溶液を塗布し、乾燥することによって形成することができる。保護層の膜厚は、０．５〜１０μｍであることが好ましく、１〜５μｍであることがより好ましい。
【００４９】
本発明に用いられる支持体は導電性を有するものであればよく、アルミニウム及びステンレスなどの金属、あるいは導電層を設けた金属、紙及びプラスチックなどが挙げられ、形状はシート状及び円筒状などが挙げられる。
【００５０】
本発明においては、支持体と感光層の間に、干渉縞の防止や支持体の傷の被覆を目的として導電層を設けてもよい。かかる導電層はカーボンブラック、金属粒子及び金属酸化物粒子などの導電性粒子をバインダー樹脂に分散した溶液を塗布し、乾燥することによって形成することができる。導電層の膜厚は５〜４０μｍであることが好ましく、１０〜３０μｍであることがより好ましい。
【００５１】
また、本発明においては、支持体と感光層の間に、接着機能及びバリア機能を有する中間層を設けることができる。中間層の材料としてはポリアミド、ポリビニルアルコール、ポリエチレンオキシド、エチルセルロース、カゼイン、ポリウレタン及びポリエーテルウレタンなどが挙げられる。これらを適当な溶剤に溶解した溶液を塗布し、乾燥することによって形成することができる。中間層の膜厚は、０．０５〜５μｍであることが好ましく、０．３〜１μｍであることがより好ましい。
【００５２】
図１に本発明の電子写真感光体を有するプロセスカートリッジを有する電子写真装置の概略構成を示す。
【００５３】
図において、１はドラム状の本発明の電子写真感光体であり、軸２を中心に矢印方向に所定の周速度で回転駆動される。感光体１は、回転過程において、一次帯電手段３によりその周面に正または負の所定電位の均一帯電を受け、次いで、スリット露光やレーザービーム走査露光などの露光手段（不図示）からの露光光４を受ける。こうして感光体１の周面に静電潜像が順次形成されていく。
【００５４】
形成された静電潜像は、次いで現像手段５によりトナー現像され、現像されたトナー現像像は、不図示の給紙部から感光体１と転写手段６との間に感光体１の回転と同期取り出されて給紙された転写材７に、転写手段６により順次転写されていく。
【００５５】
像転写を受けた転写材７は、感光体面から分離されて像定着手段８へ導入されて像定着を受けることにより複写物（コピー）として装置外へプリントアウトされる。
【００５６】
像転写後の感光体１の表面は、クリーニング手段９によって転写残りトナーの除去を受けて清浄面化され、更に前露光手段（不図示）からの前露光光１０により除電処理された後、繰り返し画像形成に使用される。なお、一次帯電手段３が帯電ローラーなどを用いた接触帯電手段である場合は、前露光は必ずしも必要ではない。
【００５７】
本発明においては、上述の電子写真感光体１、一次帯電手段３、現像手段５及びクリーニング手段９などの構成要素のうち、複数のものをプロセスカートリッジとして一体に結合して構成し、このプロセスカートリッジを複写機やレーザービームプリンターなどの電子写真装置本体に対して着脱可能に構成してもよい。例えば、一次帯電手段３、現像手段５及びクリーニング手段９の少なくとも１つを感光体１と共に一体に支持してカートリッジ化して、装置本体のレール１２などの案内手段を用いて装置本体に着脱可能なプロセスカートリッジ１１とすることができる。
【００５８】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動などにより照射される光である。
【００５９】
本発明の電子写真感光体は電子写真複写機に利用するのみならず、レーザービームプリンター、ＣＲＴプリンター、ＬＥＤプリンター、液晶プリンター及びレーザー製版など電子写真応用分野にも広く用いることができる。
【００６０】
【実施例】
以下、実施例に従って本発明をより詳細に説明する。なお、実施例中「部」は重量部を表す。
【００６１】
〔実施例１〕
３０ｍｍφ×３５７ｍｍのアルミニウムシリンダー上に、以下の材料より構成される溶液を浸漬コーティング法によって塗布し、１４０℃で３０分熱硬化することによって、膜厚が１５μｍの導電層を形成した。
【００６２】
導電性顔料：ＳｎＯ2 コート処理硫酸バリウム                  １０部
抵抗調節用顔料：酸化チタン                                    ２部
バインダー樹脂：フェノール樹脂                                ６部
レベリング材：シリコーンオイル                        ０．００１部
溶剤：メタノール／メトキシプロパノール（０．２／０．８）    ２０部
【００６３】
次に、この層の上にＮ−メトキシメチル化ナイロン３部及び共重合ナイロン３部を、メタノール６５部及びｎ−ブタノール３０部の混合溶媒に溶解した溶液を浸漬コーティング法で塗布し、乾燥することによって、膜厚が０．５μｍの中間層を形成した。
【００６４】
次に、ＣｕＫα特性Ｘ線回折におけるブラッグ角２θ±０．２°の９．０°、１４．２°、２３．９°及び２７．１°に強いピークを有するオキシチタニウムフタロシアニン４部、ポリビニル（ｐ−フッ素）ベンザール２部及びシクロヘキサノン６０部を混合した溶液を１ｍｍφガラスビーズを用いたサンドミル装置で３時間分散した後、エチルアセテート１００部を加えて電荷発生層用分散液を調製した。この液を中間層上に浸漬コーティング法で塗布し、乾燥することによって、膜厚が０．２μｍの電荷発生層を形成した。
【００６５】
次に、下記式で示されるトリアリールのアミン化合物９部、
【００６６】
【外８】
0003684088.tif 000008
下記式で示されるスチルベン化合物１部
【００６７】
【外９】
0003684088.tif 000009
及び下記式で示される構成単位を有するポリフェニレン樹脂（Ｍｗ≒５０，０００）１２．５部
【００６８】
【外１０】
0003684088.tif 000010
を、モノクロロベンゼン５０部及びジクロロメタン５０部の混合溶媒に溶解した。
【００６９】
この溶液を電荷発生層上に浸漬コーティング法で塗布し、１１０℃で１時間乾燥することによって、膜厚が２３μｍの電荷輸送層を形成した。
【００７０】
作成した電子写真感光体をＡＣ電圧を重畳したローラ接触帯電手段（ＡＣ／ＤＣ接触帯電手段）を有する複写機「ＧＰ−２１５」（キヤノン（株）製）に取り付け、温度２３℃、湿度５０％ＲＨの常温常湿環境下で暗部電位Ｖｄ、感度ＥΔ５００及び残留電位Ｖｒを測定した。ＧＰ−２１５には、感光体の電子写真特性を測定するための改造を施した。
【００７１】
暗部電位Ｖｄは絶対値が大きい程帯電能が良いことを示し、感度ＥΔ５００は−７００Ｖから−２００Ｖに電位を減衰させるのに必要な光量で、値が小さい程感度が良いことを示す。
【００７２】
更に、常温常湿下で５０，０００枚の通紙耐久試験を行い、初期、３０，０００枚後及び５０，０００枚後の暗部電位Ｖｄ、感度ＥΔ５００及び残留電位Ｖｒを測定した。また、３０，０００枚後及び５０，０００後の摩耗量を測定した。耐久試験は１枚毎に一回停止する間欠モードとし、摩耗量の測定にはフィッシャー社製渦電流式膜厚測定機（パーマスコープ  タイプＥ１１１）を用いた。
【００７３】
更に、表面に指脂を付着させ４８時間放置し、顕微鏡観察によりソルベントクラックの有無を確認した。○はソルベントクラックが認められないことを示し、×はソルベントクラックが認められたことを示す。
【００７４】
結果を表１に示す。
【００７５】
〔実施例２〕
電荷輸送層用バインダー樹脂として下記式で示される構成単位を有するポリフェニレン樹脂（Ｍｗ≒４０，０００）を用いた以外は、実施例１と同様にして感光体を作成し、評価した。
【００７６】
【外１１】
0003684088.tif 000011
結果を表１に示す。
【００７７】
〔実施例３〕
電荷輸送層用バインダー樹脂として、構成単位例２を有するポリフェニレン樹脂を用いた以外は、実施例１と同様にして感光体を作成し、評価した。
【００７８】
結果を表１に示す。
【００７９】
〔実施例４〕
電荷輸送層用バインダー樹脂として、実施例１で用いたポリフェニレン樹脂とポリカーボネート樹脂（ユーピロンＺ−２００、三菱エンジニアリングプラスチック（株）製）の重量比で１：１の混合物を用いた以外は、実施例１と同様にして感光体を作成し、評価した。
【００８０】
結果を表１に示す。
【００８１】
〔比較例１〕
電荷輸送層用バインダーとしてポリカーボネート樹脂（ユーピロンＺ−２００、三菱エンジニアリングプラスチック（株）製）のみを用いた以外は、実施例１と同様にして感光体を作成し、評価した。
【００８２】
結果を表１に示す。
【００８３】
【表１】
0003684088.tif 000012
【００８４】
〔実施例５〕
実施例１で作成した感光体をＡＣ／ＤＣ接触帯電手段を有するレーザービームプリンター「レーザージェット４Ｐｌｕｓ」（ヒューレットパッカード社製）の改造機に装着し、常温常湿下で、３，０００枚の通紙耐久試験を行い、摩耗量を測定した。また、目視による耐久後の画像評価も行った。その後、更に、温度３５℃、湿度８５％ＲＨの高温高湿環境下で画像に問題が生じるまで通紙耐久試験を行った。その際、トナーがなくなった場合は、トナーを補給して試験を続けた。なお、改造は、帯電時のピーク間電圧が２０％増加するように設定したことである。
【００８５】
耐久試験は１枚毎に一回停止する間欠モードとし、摩耗量の測定にはフィッシャー社製渦電流式膜厚測定機（パーマスコープ  タイプＥ１１１）を用いた。
【００８６】
結果を表２に示す。
【００８７】
〔実施例６〕
実施例２で作成した感光体を実施例５と同様の方法で評価した。
【００８８】
結果を表２に示す。
【００８９】
〔比較例２〕
比較例１で作成した感光体を実施例５と同様の方法で評価した。
【００９０】
結果を表２に示す。
【００９１】
〔実施例７〕
実施例１で作成した感光体をコロナ帯電手段を有する複写機「ＧＰ−５５」（キヤノン製）に装着し、常温常湿下で、３０，０００枚の通紙耐久試験を行い、摩耗量を測定した。また、目視による耐久後の画像評価も行った。その後、更に、温度３５℃、湿度８５％ＲＨの高温高湿環境下で画像に問題が生じるまで通紙耐久試験を行った。その際、トナーがなくなった場合は、トナーを補給して試験を続けた。
【００９２】
耐久試験は１枚毎に一回停止する間欠モードとし、摩耗量の測定はフィッシャー社製渦電流膜厚測定機（パーマスコープ  タイプＥ１１１）を用いた。
【００９３】
結果を表２に示す。
【００９４】
〔実施例８〕
実施例２で作成した感光体を実施例７と同様の方法で評価した。
【００９５】
結果を表２に示す。
【００９６】
〔比較例３〕
比較例１で作成した感光体を実施例７と同様の方法で評価した。
【００９７】
結果を表２に示す。
【００９８】
〔実施例９〕
実施例１と同様にして、アルミニウムシリンダー上に導電層及び中間層を形成した。
【００９９】
次に、下記で示されるアゾ顔料４部、
【０１００】
【外１２】
0003684088.tif 000013
【０１０１】
ポリビニル（ｐ−フッ素）ベンザール２部及びテトラヒドロフラン１２０部を混合した溶液１ｍｍφガラスビーズを用いたサンドミル装置で２０時間分散した後、シクロヘキサノン７０部を加えて電荷発生層用分散液を調製した。この液を中間層上に浸漬コーティング法で塗布し、乾燥することによって、膜厚が０．３μｍの電荷発生層を形成した。
【０１０２】
次に、ポリフェニレン樹脂の重量平均分子量を２０，０００にした以外は、実施例１と同様にして電荷輸送層を形成した。
【０１０３】
作成した電子写真感光体をＤＣ電圧のみのローラ接触帯電手段（ＤＣ接触帯電手段）を有する複写機「ＮＰ−６０３０」（キヤノン（株）製）に装着し、常温常湿下で、３０，０００枚の通紙耐久試験を行い、摩耗量を測定した。また、目視による耐久後の画像評価も行った。その後、更に、温度３５℃、湿度８５％ＲＨの高温高湿環境下で画像に問題が生じるまで通紙耐久試験を行った。その際、トナーがなくなった場合は、トナーを補給して試験を続けた。
【０１０４】
耐久試験は１枚毎に一回停止する間欠モードとし、摩耗量の測定にはフィッシャー社製渦電流式膜厚測定機（パーマスコープ  タイプＥ１１１）を用いた。
【０１０５】
結果を表２に示す。
【０１０６】
〔実施例１０〕
電荷輸送層用バインダー樹脂として下記式で示される構成単位を有するポリフェニレン樹脂（Ｍｗ≒６０，０００）を用いた以外は、実施例９と同様にして感光体を作成し、評価した。
【０１０７】
【外１３】
0003684088.tif 000014
【０１０８】
結果を表２に示す。
【０１０９】
〔比較例４〕
ポリフェニレン樹脂の代わりにポリカーボネート樹脂（ユーピロンＺ−２００、三菱エンジニアリングプラスチックス（株）製）を用いた以外は、実施例９と同様にして感光体を作成し、評価した。
【０１１０】
結果を表２に示す。
【０１１１】
【表２】
0003684088.tif 000015
【０１１２】
以上の結果から、本発明のポリフェニレン樹脂を用いた電子写真感光体は、電子写真特性及び耐ソルベントクラック性に優れ、特に放電量の多い系で耐久性に優れていることがわかる。このことは、本発明の電子写真感光体が機械的耐久性だけではなく、電気的耐久性にも優れていることを示している。
【０１１３】
【発明の効果】
以上のように、本発明によれば、電子写真特性に優れ、かつ耐ソルベントクラック性も良好であり、機械的強度及び接触帯電に対する耐電気特性にも優れた電子写真感光体、該電子写真感光体を有するプロセスカートリッジ及び電子写真装置を提供することが可能となった。
【図面の簡単な説明】
【図１】本発明の電子写真感光体を有するプロセスカートリッジを有する電子写真装置の概略構成の例を示す図である。
【図１】
0003684088.tif 000018